(57)【要約】構造Ｚ−ＮＨＲ１−Ｂ（Ｒ２）３を有する少なくとも１つのトリオルガノボラン−アミン錯体を含む第１の部分を含む二部分型重合性組成物を提供し、式中、Ｚは有機基であり、Ｒ１はＨ又は有機基であり、各Ｒ２は独立して、炭素原子を介してホウ素原子と結合した有機基である。組成物は、重合性成分と、酸基を含む酸性化ナノ粒子と、を含む第２の部分を更に含み、酸性化ナノ粒子のそれぞれが無機コア及び酸基を含む。酸基としては、酸安定化剤、及び／又は有機基を介して無機コアと共有結合した酸基が含まれる。各無機コアは、一般的には無機酸化物コア、例えばシリカ、ジルコニア、又はアルミナである。【選択図】なし【特許請求の範囲】
【請求項１】
（ａ）化学構造Ｚ−ＮＨＲ１−Ｂ（Ｒ２）３を有する少なくとも１つのトリオルガノボラン−アミン錯体を含む第１の部分であって、式中、
（ｉ）Ｚが有機基であり、
（ｉｉ）Ｒ１がＨ又は有機基であり、
（ｉｉｉ）各Ｒ２が独立して、炭素原子を介してホウ素原子に結合する有機基である第１の部分、並びに
（ｂ）重合性成分と、酸基を含む複数の酸性化ナノ粒子と、を含む第２の部分であって、前記酸性化ナノ粒子のそれぞれが無機コア及び酸基を含み、前記酸基は、酸安定化剤、有機基を介して前記無機コアと共有結合した酸基、又はこれらの組み合わせから構成される、第２の部分を含む、二部分型重合性組成物。
【請求項２】
前記酸安定化剤が、（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される、請求項１に記載の二部分型重合性組成物。
【請求項３】
前記酸安定化剤が、酢酸、ギ酸、プロパン酸、ブタン酸、安息香酸、シュウ酸、サリチル酸、マロン酸、コハク酸、グルタル酸、アジピン酸、マレイン酸、フマル酸、フタル酸、イソフタル酸、及びテレフタル酸からなる群から選択される、請求項１又は２に記載の二部分型重合性組成物。
【請求項４】
前記酸安定化剤が前記無機コアの表面との水素結合相互作用を含む、請求項１〜３のいずれか１項に記載の二部分型重合性組成物。
【請求項５】
有機基を介して前記無機コアと共有結合した前記酸基が、化学構造−ＡＹｎを有し、式中、
（ｉ）Ａが（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、
（ｉｉ）Ｙはスルホン酸、カルボン酸、又はホスホン酸であり、
（ｉｉｉ）ｎは１又は２である、請求項２に記載の二部分型重合性組成物。
【請求項６】
前記共有結合した酸基が（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、及びこれらの組み合わせによって提供される、請求項１〜５のいずれか１項に記載の二部分型重合性組成物。
【請求項７】
前記無機コアがジルコニア、シリカ、又はアルミナを含む、請求項１〜６のいずれか１項に記載の二部分型重合性組成物。
【請求項８】
（ａ）Ｚが１〜２０の炭素原子を有する有機基であり、
（ｂ）Ｒ１がＨ又は（Ｃ１〜Ｃ６）アルキル基又は（Ｃ４〜Ｃ８）シクロアルキル基であり、
（ｃ）各Ｒ２が独立して（Ｃ１〜Ｃ２０）アルキル基、（Ｃ４〜Ｃ８）シクロアルキル基、（Ｃ６〜Ｃ１４）アル（Ｃ１〜Ｃ１０）アルキル基、又は（Ｃ１〜Ｃ１０）アルク（Ｃ６〜Ｃ１４）アリール基である、請求項１〜７のいずれか１項に記載の二部分型重合性組成物。
【請求項９】
（ａ）Ｚが１〜３の炭素原子を有する有機基であり、
（ｂ）Ｒ１がＨであり、
（ｃ）各Ｒ２が独立して（Ｃ１〜Ｃ６）アルキル基である、請求項１〜７のいずれか１項に記載の二部分型重合性組成物。
【請求項１０】
ポリマーを作製する方法であって
（ａ）化学構造Ｚ−ＮＨＲ１−Ｂ（Ｒ２）３を有する少なくとも１つのトリオルガノボラン−アミン錯体を含む第１の部分を提供することであって、式中、
（ｉ）Ｚが有機基であり、
（ｉｉ）Ｒ１がＨ又は有機基であり、
（ｉｉｉ）各Ｒ２が独立して、炭素原子を介してホウ素原子に結合する有機基である、第１の部分を提供することと、
（ｂ）重合性成分と、酸基を含む複数の酸性化ナノ粒子と、を含む第２の部分を提供することであって、前記酸性化ナノ粒子のそれぞれが無機コア及び酸基を含み、前記酸基としては、酸安定化剤、有機基を介して前記無機コアと共有結合した酸基、又はこれらの組み合わせが挙げられる、第２の部分を提供することと、
（ｃ）前記第１の部分と前記第２の部分とを組み合わせることと、を含む、方法。
【請求項１１】
前記組み合わせることが、前記第１の部分と前記第２の部分とを混合して、前記第１の部分と前記第２の部分との混合物を形成することを更に含む、請求項１０に記載の方法。
【請求項１２】
前記混合物を反応させてポリマーを形成することを更に含む、請求項１１に記載の方法。
【請求項１３】
前記混合物を基材上にコーティングすることを更に含む、請求項１１に記載の方法。
【請求項１４】
前記重合性成分が１つ又は複数のアクリレートモノマーを含む、請求項１０〜１３のいずれか１項に記載の方法。
【請求項１５】
有機基を介して前記無機コアと共有結合した前記酸基が、化学構造−ＡＹｎを有し、式中、
（ｉ）Ａが（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、
（ｉｉ）Ｙがスルホン酸、カルボン酸、又はホスホン酸であり、
（ｉｉｉ）ｎは１又は２である、請求項１０〜１４のいずれか１項に記載の方法。
【請求項１６】
前記共有結合した酸基が（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、及びこれらの組み合わせによって提供される、請求項１０〜１５のいずれか１項に記載の方法。
【請求項１７】
前記酸安定化剤が、（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される、請求項１０〜１６のいずれか１項に記載の方法。
【請求項１８】
前記第１の部分を提供することが、前記第１の部分を分配カートリッジの第１のチャンバに充填することを含み、前記第２の部分を提供することが、前記第２の部分を前記分配カートリッジの第２のチャンバに充填することを含む、請求項１０又は１１に記載の方法。
【請求項１９】
前記分配カートリッジの前記第１のチャンバ及び前記第２のチャンバの内容物をある容器内に分配することを更に含む、請求項１８に記載の方法。
【請求項２０】
前記第１の部分と前記第２の部分とを前記容器内で混合して前記第１の部分と前記第２の部分との混合物を形成することを更に含む、請求項１９に記載の方法。
【発明の詳細な説明】
【発明の詳細な説明】
【０００１】
［分野］
酸改質ナノ粒子、二部分型重合性組成物、及び方法を提供する。
【０００２】
［背景］
オルガノボラン及びアミンからなる低分子のルイス酸−塩基錯体は既知である。これらはトリオルガノボラン（ルイス酸）とアミン（ルイス塩基）との反応によって形成され得る。トリオルガノボランを有する安定な錯体の大部分を形成するアミンは、１級アミン及びいくつかの２級アミンを含む。第３級アミン、立体障害２級アミン、及び窒素原子の孤立電子対が非局在化された（したがってホウ素の空のｐ軌道を介したホウ素原子との強い配位結合を形成できない）アミンは、オルガノボランとのより不安定な錯体を形成する。錯体は以下の一般構造を有し、
【０００３】
【化１】
2016525581.tif 000002
ここで各Ｒは独立してアルキル基、シクロアルキル基、又はアラルキル基であり、また各Ｒ’は独立してＨ、アルキル基、又はシクロアルキル基である。
【０００４】
トリオルガノボラン−アミン錯体を、アミンと反応する化合物によって「脱錯体化」して、それにより遊離トリオルガノボランを遊離させることができる。この反応は一般的には不可逆的であるため、この後、当該アミンは当該トリオルガノボランとこれ以上錯体化できない。遊離したトリオルガノボランは酸素と反応していくつかのラジカル種を生成でき、そのうちのいくつかはアクリレートなどの不飽和モノマーのラジカル重合を開始することが知られている。
【０００５】
従来の脱錯体化剤はカルボン酸又はカルボン酸無水物を含んでおり、組成物への溶解性の低さ、貯蔵又は取り扱い要件の難しさ、又は不快な臭気などの不利益を有する場合がある。より安定で、貯蔵、輸送、又は取り扱いの容易なトリオルガノボラン−アミン錯体及び脱錯体化剤が必要とされる。
【０００６】
［概要］
本開示は、トリオルガノボラン−アミン錯体と、重合性成分と、酸基を含む酸性化ナノ粒子と、を含む、二部分型重合性組成物を提供する。酸基としては、酸安定化剤、及び／又は有機基を介して無機コアと共有結合した酸基が挙げられる。トリオルガノボラン−アミン錯体は、重合性組成物の２つの部分が結合される時に酸性化ナノ粒子と接触して、その意図される用途のために活性種のトリオルガノボランを遊離させることで脱錯体化される。一般的に酸性化ナノ粒子は、液体酸と比較してより容易な貯蔵、輸送、及び取り扱いが可能である。トリオルガノボラン−アミン錯体は一般的には液状で使用される。遊離したトリオルガノボランは、例えば、エチレン性不飽和モノマー（例えばアクリレートモノマー）のフリーラジカル重合反応などの重合反応の開始剤として用いられる。
【０００７】
一実施形態では、本開示は、構造Ｚ−ＮＨＲ１−Ｂ（Ｒ２）３（式中、Ｚは有機基であり、Ｒ１はＨ又は有機基であり、各Ｒ２は独立して、炭素原子を介してホウ素原子と結合した有機基である。）を有する少なくとも１つのトリオルガノボラン−アミン錯体を含む第１の部分を含む二部分型重合性組成物を提供する。その組成物は、重合性成分、及び酸基を含む酸性化ナノ粒子を含む第２の部分を更に含み、各酸性化ナノ粒子は無機コア及び酸基を含み、酸基としては、酸安定化剤、及び／又は有機基を介して無機コアと共有結合した酸基が挙げられる。各無機コアは、一般的には無機酸化物コア、例えばシリカ、ジルコニア、又はアルミナである。
【０００８】
一実施形態ではポリマーの製造方法が提供され、方法は、構造Ｚ−ＮＨＲ１−Ｂ（Ｒ２）３（式中、Ｚは有機基であり、Ｒ１はＨ又は有機基であり、各Ｒ２は独立して、炭素原子を介してホウ素原子と結合した有機基である。）を有する少なくとも１つのトリオルガノボラン−アミン錯体を含む第１の部分を提供することを含む。方法は、重合性成分、及び酸基を含む複数の酸性化ナノ粒子を含む第２の部分を提供すること（ここで各酸性化ナノ粒子は無機コア及び酸基を含み、酸基としては、酸安定化剤、及び／又は有機基を介して無機コアと共有結合した酸基が挙げられる）、並びに第１の部分と第２の部分とを組み合わせることを更に含む。
【０００９】
用語「ナノ粒子」は、粒径（すなわち、粒子の最長の寸法、例えば、球体の直径）が１００ナノメートル（ｎｍ）以下である粒子を指し、ナノ粒子は、非集塊でかつ非集塊の離散粒子、並びに。集塊又は凝集した粒子（すなわち、集塊又は凝集した、例えば球体の直径の最長の寸法）が１００ナノメートル（ｎｍ）以下である粒子を指す。本明細書では、用語「ナノ粒子」は、ヒュームド又は焼成無機酸化物（ヒュームドシリカ（沈降シリカとも称される場合もある）、焼成シリカ、又はヒュームドアルミナなど）を含まない。
【００１０】
ナノ粒子に関する用語の「表面改質した」は、ナノ粒子の外表面に共有結合した少なくとも１つの基を有するナノ粒子を意味する。
【００１１】
用語「酸安定化剤」は、ナノ粒子に共有結合していない、少なくとも１つの酸基を含む化合物を意味する。酸性化合物は、溶液又はゾル（即ち、流体コロイド溶液）内で、ナノ粒子の分散体が１００ナノメートル超の粒径に集塊すること、又はゲル化すること（即ち、一般的なフラスコ（例えば２５０ｍｌ丸底フラスコ）を通して視認可能であるような、透明又は僅かに濁った状態から、濁り、かつ粘稠性であることの多い状態への変化）を防ぐのに有効な量で存在する。
【００１２】
ナノ粒子に関する用語「酸改質した」は、酸安定化剤、及び有機基を介して無機コアと共有結合した酸基、又はこれらの組み合わせを含む、少なくとも１つの酸基を含むナノ粒子を意味する。
【００１３】
本明細書で使用するとき、用語「有機基」は、脂肪族基、環状基又は脂肪族基と環状基との組み合わせ（例えば、アルカリール及びアラルキル基）として分類される、炭化水素基（酸素、窒素、硫黄及びケイ素のような、炭素及び水素以外の任意元素を含む）を意味する。本発明との関係においては、有機基は、オルガノボラン−アミン錯体及び／又はモノマー重合若しくはエチレン性不飽和モノマーの形成を妨害しない基である。用語「脂肪族基」は、飽和又は不飽和の直鎖又は分岐鎖炭化水素基を意味する。この用語は、例えばアルキル、アルケニル、及びアルキニル基を包含する。用語「アルキル基」は下記で定義する。用語「アルケニル基」は、ビニル基のような、１つ以上の炭素−炭素二重結合を有する不飽和の、直鎖又は分枝鎖炭化水素基を意味する。用語「アルキニル基」は、１つ以上の炭素−炭素三重結合を有する不飽和の、直鎖又は分枝鎖炭化水素基を表す。用語「環状基」は、脂環式基、芳香族基、又は複素環式基として分類される閉じた環状炭化水素基を表す。用語「脂環式基」は、脂肪族基の特性に似た特性を有する環式炭化水素基を意味する。用語「芳香族基」又は「アリール基」は下記で定義する。用語「複素環基」は、環内の１つ又は複数の原子が、炭素以外の元素（例えば、窒素、酸素、硫黄など）である閉環炭化水素を意味する。別段の指示がない限り、有機基は一般的には少なくとも１つの炭素原子、また多くの場合、最大で３０の炭素原子を含む。有機基は任意の好適な価数を有し得るが、多くの場合は一価又は二価である。
【００１４】
用語「アルキル」は、アルカンのラジカルである一価の基を意味し、直鎖、分岐鎖、環式、及び二環式のアルキル基並びにこれらの組み合わせである基を含み、これには非置換及び置換両方のアルキル基が含まれる。別段の指示がない限り、アルキル基は一般的には１〜３０の炭素原子を含む。いくつかの実施形態では、アルキル基は１〜２０個の炭素原子、１〜１０個の炭素原子、１〜６個の炭素原子、１〜４個の炭素原子、又は１〜３の炭素原子を含有する。本明細書で用いられるアルキル基の例としては、メチル、エチル、ｎ−プロピル、ｎ−ブチル、ｎ−ペンチル、イソブチル、ｔ−ブチル、イソプロピル、ｎ−オクチル、ｎ−ヘプチル、エチルヘキシルなどが挙げられるが、これらに限定されない。
【００１５】
用語「シクロアルキル」は閉環したアルキル基を意味する。別段の指示がない限り、シクロアルキル基は一般的には１〜３０の炭素原子を有する。シクロアルキル基の例としては、シクロペンチル、シクロヘキシル、シクロヘプチル、アダマンチル、ノルボルニルなどが挙げられるが、これらに限定されない。
【００１６】
用語「アルキレン基」は、アルカンのラジカルである二価の基を意味し、直鎖、分岐鎖、及び環式の基、並びにこれらの組み合わせである基を含み、これには非置換及び置換両方のアルキレン基が含まれる。別段の指示がない限り、アルキレン基は、一般的に１〜２０個の炭素原子、１〜１０個の炭素原子、１〜６個の炭素原子、又は１〜４個の炭素原子を有する。
【００１７】
用語「アリール」とは、芳香族かつ任意選択で炭素環式である一価の基を意味する。アリールは、少なくとも１つの芳香環を有し、芳香環に縮合される１つ以上の更なる炭素環式環を有することができる。任意の更なる環は不飽和でも、部分的に飽和していても、飽和していても、又は芳香族であってもよい。別段の指示がない限り、アリール基は一般的には６〜３０の炭素原子を含む。いくつかの実施形態では、アリール基は６〜２０、６〜１８、６〜１６、６〜１２、又は６〜１０の炭素原子を含む。アリール基の例としては、フェニル、ナフチル、ビフェニル、フェナンスリル、及びアントラシルが挙げられる。
【００１８】
用語「アラルキル」は、アリール基で置換されたアルキル基である一価基を指す。用語「アルカリール」は、アルキル基で置換されたアリールである一価基を指す。いずれの基の場合も、アルキル部分は多くの場合１〜１０の炭素原子、１〜６の炭素原子、又は１〜４の炭素原子を有し、アリール部分は多くの場合６〜２０の炭素原子、６〜１８の炭素原子、６〜１６の炭素原子、６〜１２の炭素原子、又は６〜１０の炭素原子を有する。
【００１９】
用語「加水分解性」は、大気圧条件下で１〜１０のｐＨを有する水と反応可能な基を意味する。ヒドロキシル基は、多くの場合、加水分解反応によって得られる。ヒドロキシル基は、多くの場合、更に反応を受ける。一般的な加水分解性基としては、アルコキシ、アリールオキシ、アラルキルオキシ、アルカリールオキシ、アシルオキシ、又はハロゲン基が挙げられるが、これらに限定されない。本明細書で使用する時、多くの場合、この用語はシリル基のケイ素原子に結合した１つ又は複数の基に関連して用いられる。
【００２０】
用語「非加水分解性基」は、一般的に、大気圧条件下で１〜１０のｐＨを有する水と反応しない基を意味する。一般的な非加水分解性基としては、アルキル、アリール、アラルキル、及びアルカリールが挙げられるが、これらに限定されない。本明細書で使用する時、多くの場合、この用語はシリル基のケイ素原子に結合した１つ又は複数の基に関連して用いられる。
【００２１】
用語「含む（ｃｏｍｐｒｉｓｅｓ）」及びこの変形は、これらの用語が現れる説明及び請求項において制限する意図を持たない。
【００２２】
「好ましい」及び「好ましくは」の言葉は、特定の状況下で、特定の利益をもたらし得る本開示の実施形態のことを指す。しかしながら、同様又は他の環境下では、他の実施形態が好ましい場合もある。更に、１つ又は複数の好ましい実施形態の説明は、他の実施形態が有用ではないことを示唆するものではなく、かつ本開示の範囲から他の実施形態を除外することを目的としたものではない。
【００２３】
本出願において、「ａ」、「ａｎ」、及び「ｔｈｅ」といった語は、１つの実体のみを指すことを意図したものではなく、その説明のために具体的な例が用いられ得る一般的な部類を含む。「ａ」、「ａｎ」、及び「ｔｈｅ」なる語は、「少なくとも１つの」なる語と互換的に用いられる。リストがその後に続く「〜のうちの少なくとも１つ」及び「〜のうちの少なくとも１つを含む」という語句は、リスト内の項目のうちの任意の１つ、及びリスト内の項目のうちの２つ以上の項目の任意の組み合わせを指す。
【００２４】
本明細書で使用する時、用語「又は」は、内容が明確に他を指示しない限り、概ね、「及び／又は」を含む普通の意味で利用される。用語「及び／又は」は、１つ若しくは全ての列挙した要素、又は２つ以上の列挙した要素のいずれかの組み合わせを意味する。
【００２５】
また、本明細書においては、全ての数は「約」という用語で修飾されたとみなされ、好ましくは「厳密に」という用語で修飾されたとみなされる。本明細書で測定された量に関連して使用される用語「約」は、測定をし、測定の対象物及び使用された測定装置の精度と同等の水準の注意を行使した当業者によって期待される測定量における変動を指す。
【００２６】
本明細書ではまた、端点による数値範囲の列挙には、範囲並びに端点内に含まれる全ての数が包含される（例えば、１〜５には、１、１．５、２、２．７５、３、３．８０、４、５、などを含む）。
【００２７】
同じであっても異なってもよい基は、「独立して」何かであると称される。つまり、ある基が本明細書に記載される式中に２回以上存在する時は、特に記載のあるなしに関わらず、各基は独立して選択される。例えば、式中に２つ以上のＲ２基が存在する時、各Ｒ２基は独立して選択される。更に、これらの基に含まれる下位基も独立して選択される。
【００２８】
本明細書で使用するとき、「室温」という用語は、２０℃〜２５℃又は２２℃〜２５℃の温度を指す。
【００２９】
本開示の前述の概要は、本開示の各開示実施形態又は全ての実施を説明しようとするものではない。以下の説明は、例示的実施形態を更に具体的に例示する。本出願の全体を通じていくつかの箇所で、実施例を列挙することにより指針が提供されており、それらの実施例は様々に組み合わせて使用され得る。それぞれの事例において、列挙されているリストは代表的な群としてのみ供せられるものであり、排他的なリストとして解釈すべきではない。
【００３０】
［代表的実施形態の詳細な説明］
二部分型重合性組成物
本開示は、構造Ｚ−ＮＨＲ１−Ｂ（Ｒ２）３（式中、Ｚは有機基であり、Ｒ１はＨ又は有機基であり、各Ｒ２は独立して、炭素原子を介してホウ素原子と結合した有機基である。）を有する少なくとも１つのトリオルガノボラン−アミン錯体を含む第１の部分を含む二部分型重合性組成物を提供する。各酸性化ナノ粒子は無機コア及び酸基を含み、ここで酸基は酸安定化剤、有機基を介して無機コアと共有結合した酸基、又はこれらの組み合わせを含む。各無機コアは、一般的には無機酸化物コア、例えばシリカ、ジルコニア、又はアルミナである。
【００３１】
酸性化ナノ粒子
本開示は、トリオルガノボラン−アミン錯体を脱錯体化して重合性組成物の重合を開始するための酸性化ナノ粒子を提供する。上記のように、酸性化ナノ粒子は、少なくとも１つのトリオルガノボラン−アミン錯体を含む第１の部分を含む二部分型重合性組成物に有利に用いられる。第２の部分は重合性成分と、酸基を含む複数の酸性化ナノ粒子と、を含み、ここで各酸性化ナノ粒子は無機コア及び酸基を含む。酸基には、酸安定化剤、有機基を介して無機コアと共有結合した酸基、又はこれらの組み合わせが含まれる。
【００３２】
複数の酸性化ナノ粒子は酸基を含み、ここで各酸性化ナノ粒子は無機コア及び酸基を含む。例えば自由流動性粉末として一旦形成されると、続いてナノ粒子がトリオルガノボラン錯体を含む組成物と結合するまで、これらの酸性化ナノ粒子は、液体の酸化合物と比較してより容易に送達及び貯蔵することができる。二部分型重合性組成物に酸性化ナノ粒子を用いることの利点としては、液体の酸と比較して臭気が低いことが挙げられる。
【００３３】
特定の実施形態では、複数の酸性化ナノ粒子は、酸基の５０重量％以下、又は酸基の４０重量％以下、３０重量％以下、２０重量％以下、１０重量％以下、５重量％以下、２重量％以下、又は１重量％以下の量の遊離酸を更に含む。一実施形態では、複数の酸性化ナノ粒子は遊離酸を更に含まない。特定の実施形態では、複数の酸性化ナノ粒子は、酸基の５０モル％以下、又は酸基の４０モル％以下、３０モル％以下、２０モル％以下、１０モル％以下、５モル％以下、２モル％以下、１モル％以下の量の遊離酸を更に含む。換言すれば、いくつかの実施形態では、複数のナノ粒子は酸基の半分以下のモル数（即ち５０モル％以下）の遊離酸を含むことになる。
【００３４】
特定の実施形態では、酸基はカルボン酸などの酸安定化剤を含む。いくつかの実施形態では、酸安定化剤は（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される。好適な酸安定化剤としては、例えば酢酸、ギ酸、プロパン酸、プロピオン酸、ブタン酸、安息香酸、シュウ酸、サリチル酸、マロン酸、コハク酸、グルタル酸、アジピン酸、マレイン酸、フマル酸、フタル酸、イソフタル酸、及びテレフタル酸が挙げられるが、限定されない。理論に束縛されるものではないが、酸安定化剤は、ナノ粒子の無機コアの表面との水素結合相互作用を含むものと考えられる。酸安定化剤を含む酸基を有する酸性化ナノ粒子を用いる利点は、酸安定化剤とナノ粒子との間の相互作用を生むのに加工工程を必要としないことである。
【００３５】
特定の実施形態では、酸基は、有機基を介して無機コアと共有結合した酸基を含む。かかる酸性化ナノ粒子は、酸基が構造−ＡＹｎを有する有機基を介して無機コアと共有結合する構造を有することが好ましく、ここでＡは、（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、Ｙはスルホン酸、カルボン酸、又はホスホン酸であり、ｎは１又は２である。
【００３６】
以下の構造が示され得る。
【００３７】
【化２】
2016525581.tif 000003
【００３８】
特定の実施形態では、共有結合した酸基には、スルホン酸基、カルボン酸基、ホスホン酸基、及びこれらの組み合わせが含まれる。非限定的な例として、好適な共有結合した酸基は、（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、又はこれらの組み合わせによって提供される。
【００３９】
共有結合した酸基を含む酸性化ナノ粒子は、上記で開示した酸基を有する粒子を官能化することによって調製することが好ましい。したがって、共有結合した酸基を含む無機ナノ粒子は、以下の工程を含む方法によって製造され得る。無機酸化物ナノ粒子を提供すること、１つ又は複数の酸基を提供すること、及び共有結合した酸基を含む酸性化無機ナノ粒子を形成するのに効果的な条件下で１つ又は複数の酸基と無機ナノ粒子とを組み合わせること。
【００４０】
特定の実施形態では、１つ又は複数の酸基と無機ナノ粒子とを組み合わせることが、これらを溶剤内で一緒に混合し、続いて得られた表面改質ナノ粒子から溶剤を除去して、本明細書に記載される無機コアと酸基とを含むものを得る方法によって実施できる。一般的には、この方法では、溶剤は、アルカン（例えばヘキサン）、芳香族化合物（例えばトルエン）、エーテル（例えばＴＨＦ）、又はこれらの組み合わせから選択される。
【００４１】
特定の実施形態では、１つ又は複数の酸基と無機ナノ粒子とを組み合わせることは、以下のことを含む方法によって実施可能である。１つ又は複数の酸基を、例えば、噴霧などによって溶剤中で乾燥した無機ナノ粒子に加えることと、及びそのナノ粒子を撹拌し、得られた表面改質無機ナノ粒子から溶剤を蒸発させて本明細書に記載される無機コア及び酸基を含むものを得ること。一般的には、この方法では、溶剤はテトラヒドロフラン（ＴＨＦ）又はヘキサンである。
【００４２】
１つ又は複数の酸基と無機ナノ粒子とを結合させることは空気中で実施可能であり、又は窒素雰囲気などの不活性雰囲気下で実施可能である。１つ又は複数の酸基と無機ナノ粒子とを組み合わせることは、低温（例えば−２０℃、−１０℃、又は０℃）、室温、及び高温（例えば溶剤の沸点と同等の温度）を含む任意の温度で実施可能である。
【００４３】
特定の実施形態では、各酸性化ナノ粒子の無機コアは、無機コアの表面に共有結合した少なくとも１つの疎水性基を含む。例えば、少なくとも１つの疎水性基は、任意選択で（Ｃ３〜Ｃ１６）アルキル基、（Ｃ６〜Ｃ１４）アリール基、シクロアルキル基、又はこれらの組み合わせを含む。
【００４４】
本開示の酸性化ナノ粒子は、硬化性接着剤及びその他の多成分配合物などの重合性システム中の補強充填剤としても機能し得る。したがって、こうした固体で、分散可能なナノ粒子は、トリオルガノボラン−アミン錯体の脱錯体化剤として有用であり、また、ニ部分型の二重硬化システムを調製するのに用いられ得る。酸性の脱錯体化剤は固形であることが好ましいため、かかる剤の量は容易に運搬可能であり、また運搬される量は液体の酸と比べて制御がより容易である。
【００４５】
あるいは、本開示の酸性化ナノ粒子は、複数の酸性化ナノ粒子の液体分散体として提供され得る。かかる分散体又は液体は、液体であってもよい二部分型重合性組成物の重合性成分と相溶性であることが好ましい。
【００４６】
トリオルガノボラン−アミン錯体
実施形態では、トリオルガノボラン−アミン錯体は、構造Ｚ−ＮＨＲ１−Ｂ（Ｒ２）３を有する少なくとも１つのトリオルガノボラン−アミン錯体を含む遊離錯体である。かかる液体錯体はフリーラジカル前駆体の錯体である。
【００４７】
かかる遊離錯体では、Ｚは有機基、例えば一価の有機基である。特定の実施形態では、Ｚは１〜３０の炭素原子を有する有機基である。特定の実施形態では、Ｚは１〜２０の炭素原子を有する有機基である。特定の実施形態では、Ｚは１〜１０の炭素原子を有する有機基である。特定の実施形態では、Ｚは１〜６の炭素原子を有する有機基である。特定の実施形態では、Ｚは１〜３の炭素原子を有する有機基である。特定の実施形態では、Ｚはアルキレン基である。
【００４８】
Ｒ１及びＲ２の基は、ルイス酸塩基のトリオルガノボラン−アミン錯体がアミン基とトリオルガノボラン化合物との間で容易に形成するように選択される。これは、かかる基を電子的及び立体的な考慮に基づいて選択することを含む。例えば、ルイス酸塩基錯体が形成しないように、Ｒ１が過度に立体障害性でない、又は過度に電子吸引性でないことが望ましい。
【００４９】
かかる錯体では、Ｒ１はＨ又は有機基である。特定の実施形態では、Ｒ１はＨ、アルキル基、アリール基、シクロアルキル基、又はこれらの組み合わせ（例えばアラルキル、アルカリール、又はシクロアルキルで置換されたアルキル）である。特定の実施形態では、Ｒ１はメチル、エチル、ｎ−プロピル、−ＣＨ２−フェニル、又は−ＣＨ２−シクロヘキシルである。特定の実施形態では、Ｒ１はＨ、アルキル基、又はシクロアルキル基である。特定の実施形態では、Ｒ１はＨ、（Ｃ１〜Ｃ６）アルキル基、又は（Ｃ４〜Ｃ８）シクロアルキル基である。特定の実施形態では、Ｒ１はＨである。
【００５０】
好適なＲ１基は、ルイス酸塩基錯体が形成されないように、過度に立体障害性でない。フェニル、イソプロピル、ｔ−ブチル、及びシクロヘキシルなどの立体障害性基は望ましくないが、かかる嵩高な基がアミン基の窒素原子に直接結合しない場合は用いてもよい。かかる基の例としては−ＣＨ２−フェニル又は−ＣＨ２−シクロヘキシルが挙げられる。更により好ましいＲ１基はメチル、エチル、及びプロピル基であり、これらはルイス酸塩基錯体のより容易な形成を可能にする。
【００５１】
かかる錯体では、各Ｒ２は独立して、炭素原子を介してホウ素原子に結合する有機基である。特定の実施形態では、各Ｒ２は独立してアルキル基、アリール基、シクロアルキル基、又はこれらの組み合わせ（例えばアラルキル基又はアルカリール基）である。特定の実施形態では、各Ｒ２は独立してアルキル基、シクロアルキル基、アラルキル基、又はアルカリール基である。特定の実施形態では、各Ｒ２は独立して（Ｃ１〜Ｃ２０）アルキル基、（Ｃ４〜Ｃ８）シクロアルキル基、（Ｃ６〜Ｃ１４）アル（Ｃ１〜Ｃ１０）アルキル基、又は（Ｃ１〜Ｃ１０）アルク（Ｃ６〜Ｃ１４）アリール基である。特定の実施形態では、各Ｒ２は１〜１０の炭素原子、１〜６の炭素原子、又は１〜４の炭素原子を有するアルキル基である。特定の実施形態では、各Ｒ２は独立してアルキル基、又はシクロアルキル基である。特定の実施形態では、各Ｒ２は独立して（Ｃ１〜Ｃ２０）アルキル基、又は（Ｃ４〜Ｃ８）シクロアルキル基である。特定の実施形態では、各Ｒ２は、構造Ｚ−ＮＨＲ１−Ｂ（Ｒ２）３において同一である。
【００５２】
好適なＲ２基は、ルイス酸塩基錯体が形成されないような、過度に電子供与性でない。一般的には、アリール基などの電子供与性基は、アルキル及びシクロアルキル基ほどには望ましくないが、かかる基がトリオルガノノボラン基のホウ素原子に直接結合しない場合は用いてもよい。
【００５３】
構造Ｚ−ＮＨＲ１−Ｂ（Ｒ２）３を有するトリオルガノボラン−アミン錯体の特定の実施形態では、Ｚは１〜３０の炭素原子を有する有機基であり、Ｒ１はＨ、アルキル基、又はシクロアルキル基であり、各Ｒ２は独立してアルキル基、シクロアルキル基、アラルキル基、又はアルカリール基である。
【００５４】
構造Ｚ−ＮＨＲ１−Ｂ（Ｒ２）３を有するトリオルガノボラン−アミン錯体の特定の実施形態では、Ｚは１〜２０の炭素原子を有する有機基であり、Ｒ１はＨ又は（Ｃ１〜Ｃ６）アルキル基若しくは（Ｃ４〜Ｃ８）シクロアルキル基であり、各Ｒ２は独立して（Ｃ１〜Ｃ２０）アルキル基、（Ｃ４〜Ｃ８）シクロアルキル基、（Ｃ６〜Ｃ１４）アル（Ｃ１〜Ｃ１０）アルキル基、又は（Ｃ１〜Ｃ１０）アルク（Ｃ６〜Ｃ１４）アリール基である。
【００５５】
構造Ｚ−ＮＨＲ１−Ｂ（Ｒ２）３を有するトリオルガノボラン−アミン錯体の特定の実施形態では、Ｚは１〜３の炭素原子を有する有機基であり、Ｒ１はＨであり、各Ｒ２は独立して（Ｃ１〜Ｃ６）のアルキル基である。
【００５６】
ナノ粒子
本開示のナノ粒子としては、無機コア、特に無機酸化物コア（例えば、ジルコニア、チタニア、セリア、アルミナ、酸化鉄、バナジア、酸化ゲルマニウム、酸化亜鉛、酸化アンチモン、酸化スズ、及びアルミナシリカ）が挙げられる。いくつかの実施形態では、ナノ粒子としてはシリカ、ジルコニア、又はこれらの混合物が挙げられる。酸性化ナノ粒子（例えば酸安定化剤及び／又はナノ粒子に共有結合した酸基を含む無機コア）を含む二部分型重合性組成物の特定の実施形態では、無機コアは無機酸化物コアを含む。かかる実施形態では、各無機コアは独立して、ジルコニア、チタニア、シリカ、セリア、アルミナ、酸化鉄、バナジア、酸化ゲルマニウム、酸化亜鉛、酸化アンチモン、酸化スズ、又はアルミナシリカを含み、好ましくはジルコニア、シリカ、又はアルミナ、例えばシリカを含む。
【００５７】
ナノ粒子は非金属の酸化物、金属の酸化物、又はこれらの組み合わせを含み得る。非金属の酸化物として、例えばケイ素又はゲルマニウムの酸化物が挙げられる。金属の酸化物としては、例えば鉄、チタニウム、セリウム、バナジウム、アンチモン、スズ、アルミニウム、又はジルコニウムの酸化物が挙げられる。
【００５８】
ナノ粒子は１００ナノメートル（ｎｍ）以下、７５ナノメートル以下、５０ナノメートル以下、２５ナノメートル以下、２０ナノメートル以下、１５ナノメートル以下、又は１０ナノメートル以下の平均粒径を有し得る。ナノ粒子は少なくとも１ナノメートル、少なくとも５ナノメートル、少なくとも１５ナノメートル、少なくとも２０ナノメートル、少なくとも２５ナノメートル、少なくとも５０ナノメートル、又は少なくとも７５ナノメートルの平均粒径を有し得る。
【００５９】
種々のナノ粒子が、市販されている。ナノ粒子の市販品は、Ｎｙａｃｏｌ  Ｃｏ．（Ａｓｈｌａｎｄ，ＭＡ）、Ｓｏｌｖａｙ−Ｒｈｏｄｉａ（Ｌｙｏｎ，Ｆｒａｎｃｅ）、及びＮａｌｃｏ  Ｃｏ．（Ｎａｐｅｒｖｉｌｌｅ，ＩＬ）から入手可能である。ナノ粒子は、当該技術分野において既知の技術を使用して作成することもできる。例えば、ジルコニアナノ粒子は、例えば、ＷＯ２００９／０８５９２６号（Ｋｏｌｂら）に記載の水熱技術を用いて調製が可能である。
【００６０】
好ましくは、無機（非表面改質）ナノ粒子は、４０ナノメートル以下、好ましくは２０ナノメートル以下、より好ましくは１０ナノメートル以下の平均粒径を有し、水性又は水／有機溶媒混合物中に提供されるシリカナノ粒子であり得る。平均粒径は透過型電子顕微鏡を用いて測定可能である。
【００６１】
いくつかの実施形態では、（非表面改質）ナノ粒子はコロイド状分散体の形態であり得る。水性媒体中のコロイド状シリカナノ粒子は、当該技術分野で周知であり、市販されている。水中又は水−アルコール溶液中シリカゾルは、ＬＵＤＯＸ（Ｓｉｇｍａ−Ａｌｄｒｉｃｈ  Ｃｏｒｐ．（Ｓｔ．Ｌｏｕｉｓ，ＭＯ）から入手可能）、ＮＹＡＣＯＬ（Ｎｙａｃｏｌ  Ｃｏ．（Ａｓｈｌａｎｄ，ＭＡ）から入手可能）、及びＮＡＬＣＯ（Ｎａｌｃｏ  Ｃｏ．（Ｎａｐｅｒｖｉｌｌｅ，ＩＬ）から入手可能）などの商品名で入手可能である。
【００６２】
その他の有用なシリカゾルは、平均粒径５ナノメートル、ｐＨ  １０．５、固形分１５重量％のシリカゾルとして入手可能なＮＡＬＣＯ  ２３２６（Ｎａｌｃｏ  Ｃｏ．（Ｎａｐｅｒｖｉｌｌｅ，ＩＬ）から入手可能）である。他の市販のシリカナノ粒子としては、Ｎａｌｃｏ  Ｃｏ．から入手可能なＮＡＬＣＯ  １１１５、ＮＡＬＣＯ  １１３０、ＮＡＬＣＯ  １０４０、ＮＡＬＣＯ  １０５０、ＮＡＬＣＯ  １０６０、ＮＡＬＣＯ  ２３２７、及びＮＡＬＣＯ  ２３２９、Ｒｅｍｅｔ  Ｃｏｒｐ．から入手可能なＲＥＭＡＳＯＬ  ＳＰ３０、並びに、Ｓｉｇｍａ−Ａｌｄｒｉｃｈから入手可能なＬＵＤＯＸ  ＳＭが挙げられる。
【００６３】
ジルコニアナノ粒子分散体は、Ｎａｌｃｏ  Ｃｈｅｍｉｃａｌ  Ｃｏ．から商品名ＮＡＬＣＯ  ＯＯＳＳＯＯ８で、またＢｕｈｌｅｒ  ＡＧ（Ｕｚｗｉｌ，Ｓｗｉｔｚｅｒｌａｎｄ）から商品名ＢＵＨＬＥＲ  ＺＩＲＣＯＮＩＡ  Ｚ−ＷＯで入手可能である。好適なジルコニアナノ粒子には、例えば、米国特許第７，２４１，４３７号（Ｄａｖｉｄｓｏｎら）に記載のものもある。
【００６４】
ナノ粒子は完全凝縮されてもよい。完全凝縮ナノ粒子（非晶質シリカを例外として）は、典型的に、５５％を超える、好ましくは６０％を超える、より好ましくは７０％を超える結晶化度（単離金属酸化物粒子として測定した場合）を有する。例えば、結晶化度は、最大約８６％、又はそれ以上にすることができる。結晶化度は、Ｘ線回折法によって決定することができる。凝縮結晶性（例えばジルコニア）のナノ粒子は、屈折率が高いが、非晶質ナノ粒子は典型的に、屈折率がより低い。
【００６５】
ナノ粒子に結合する任意の基
ナノ粒子は、共有結合した酸基又は酸安定化剤以外の表面改質基を含み得る。例えば、ナノ粒子は、ナノ粒子に直接結合するアミン官能性有機基を更に含み得る。
【００６６】
また、ナノ粒子はナノ粒子に直接結合した、更なる安定化性（一般的には非アミン官能性）の有機基を含み得る。かかる有機基は、共有結合した酸基又はナノ粒子に結合し得る任意のアミン官能性有機基とは別個で、かつ区別可能である（即ち、これらの一部ではない）。更なる安定化性の有機基が、ナノ粒子に結合した多種多様な従来の官能基から選択され得る。一般的に、これらは、液体（例えば水、アルコール（例えばメタノール、エタノール、１−メトキシ−２−プロパノール、又はグリコール）又はこれらの組み合わせ）に分散した時に、ナノ粒子と酸とを共有結合する前に複数の無機ナノ粒子を安定化するために選択される。かかる追加的な安定化性（一般的には非アミン官能性）の有機基は、任意でカテナリー酸素原子及びその他の官能基（例えばＯＨ基）を含む（Ｃ１〜Ｃ３０）の有機基を含む。特定の実施形態では、更なる安定化性の有機基には、（Ｃ３〜Ｃ１６）アルキル基、（Ｃ６〜Ｃ１４）アリール基、又はこれらの組み合わせ（アルカリール又はアラルキル基）が含まれる。特定の実施形態では、追加の安定化性有機基は（Ｃ３〜Ｃ１６）アルキル基である。
【００６７】
アミン官能性有機基及び更なる安定化性の有機基は、−Ｓｉ−Ｏ−Ｓｉ−結合を含む連結基を介して無機酸化物ナノ粒子に共有結合され得る。
【００６８】
したがって、特定の実施形態では、アミン官能性有機基は化学式Ａ−ＺＮＨＲ１の化合物によって提供され、式中のＡはナノ粒子の表面と反応して、基−ＺＮＨＲ１を表面に結合させる基であり、Ｚ及びＲ１は本明細書で−Ｚ−ＮＨＲ１−Ｂ（Ｒ２）３に関して定義される通りである。Ａ基は、式−Ｓｉ（Ｒ３）（Ｒ４）２の基などの加水分解性のシリル基であり得、式中Ｒ３は加水分解性基であり、Ｒ４は加水分解性基又は非加水分解性基である。多くの実施形態では、Ａ基はトリメトキシシリル基又はトリエトキシシリル基などのトリ（アルコキシ）シリル基である。式Ａ−ＺＮＨＲ１の例示的な化合物としては、例えば、３−アミノプロピルトリメトキシシラン、Ｎ−フェニル−３−アミノプロピルトリメトキシシラン、３−アミノプロピルトリエトキシシラン、３−アミノプロピルジエトキシメチルシラン、３−アミノプロピルジメチルエトキシシラン、ｍ−アミノフェニルトリメトキシシラン、ｐ−アミノフェニルトリメトキシシラン、及び１１−アミノウンデシルトリエトキシシランが挙げられる。
【００６９】
特定の実施形態では、更なる安定化性の有機基が、化学式Ａ−Ｑの化合物によって提供され、式中のＡは上記と同様であり、Ｑは安定化性有機基である。特定の実施形態では、Ｑは、任意でカテナリー酸素原子及びその他の官能基（例えばＯＨ基）を含む（Ｃ１〜Ｃ３０）有機基である。特定の実施形態では、Ｑは（Ｃ３〜Ｃ１６）アルキル基、（Ｃ６〜Ｃ１４）アリール基、又はこれらの組み合わせ（アルカリール又はアラルキル基）である。好ましいＱ基は、メチル、エチル、分岐若しくは非分岐プロピル、ブチル、ペンチル、ヘキシル、ヘプチル、オクチル、ノニル、デシル、ウンデシル、ドデシル、トリデシル、テトラデシル、ペンタデシル、及びヘキサデシル基などの（Ｃ３〜Ｃ１６）アルキル基であり、又はフェニル基などの（Ｃ６〜Ｃ１４）アリール基である。
【００７０】
例示的な式Ａ−Ｑの化合物としては、例えば、イソオクチルトリメトキシシラン、ｎ−ヘキサデシルトリメトキシシラン、フェニルトリメトキシシラン、ｎ−オクチルトリメトキシシラン、ｎ−オクチルトリエトキシシラン、ドデシルトリメトキシシラン、オクタデシルトリメトキシシラン、ｎ−プロピルトリメトキシシラン、ヘキシルトリメトキシシラン、メチルトリメトキシシラン、メチルトリエトキシシラン、エチルトリメトキシシラン、エチルトリエトキシシラン、イソ−プロピルトリメトキシシラン、イソプロピルトリエトキシシラン、ブチルトリメトキシシラン、及びブチルトリエトキシシランが挙げられる。
【００７１】
ポリマーの製造方法
一実施形態ではポリマーの製造方法が提供され、その方法は、構造Ｚ−ＮＨＲ１−Ｂ（Ｒ２）３を有する少なくとも１つのトリオルガノボラン−アミン錯体を含む第１の部分を提供することを含み、式中、Ｚは有機基であり、Ｒ１はＨ又は有機基であり、各Ｒ２は独立して、炭素原子を介してホウ素原子と結合した有機基である。その方法は、重合性成分、及び酸基を含む複数の酸性化ナノ粒子を含む第２の部分を提供することと、第１の部分及び第２の部分を一緒に組み合わせることと、を更に含む。各酸性化ナノ粒子は無機コア及び酸基を含み、ここで酸基は酸安定化剤及び／又は有機基を介して無機コアと共有結合した酸基を含む。
【００７２】
いくつかの実施形態では、その組み合わせることは、第１の部分と第２の部分とを混合して第１の部分と第２の部分との混合物を形成することを更に含み、かつ任意選択で、その混合物を反応させてポリマーを形成することを更に含む。特定の実施形態では、第１の部分を提供することは、第１の部分を分配カートリッジの第１のチャンバに充填すること、及び第２の部分を分配カートリッジの第２のチャンバに充填することを含む。任意選択で、かかる方法は、第１の部分及び第２の部分を容器内で混合して、第１の部分及び第２の部分の混合物を形成することを更に含む。一実施形態では、第１の部分及び第２の部分の混合物は基材上にコーティングされて基材上で重合する。
【００７３】
特定の実施形態では、酸基はカルボン酸などの酸安定化剤を含む。いくつかの実施形態では、酸安定化剤は（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される。好適な酸安定化剤としては、例えば酢酸、ギ酸、プロパン酸、プロピオン酸、ブタン酸、安息香酸、シュウ酸、サリチル酸、マロン酸、コハク酸、グルタル酸、アジピン酸、マレイン酸、フマル酸、フタル酸、イソフタル酸、及びテレフタル酸が挙げられるが、これらに限定されない。理論に束縛されるものではないが、酸安定化剤は、ナノ粒子の無機コアの表面との水素結合相互作用を含むものと考えられる。
【００７４】
特定の実施形態では、酸基は、有機基を介して無機コアと共有結合した酸基を含む。かかる酸性化ナノ粒子は、酸基が構造−ＡＹｎを有する有機基を介して無機コアに共有結合する構造を有することが好ましく、式中、
（ｉ）Ａは（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、
（ｉｉ）Ｙはスルホン酸、カルボン酸、又はホスホン酸であり、
（ｉｉｉ）ｎは１又は２である。
【００７５】
特定の実施形態では、共有結合した酸基には、スルホン酸基、カルボン酸基、ホスホン酸基、又はこれらの組み合わせが含まれる。非限定的な例として、好適な共有結合した酸基は、（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、又はこれらの組み合わせによって提供される。
【００７６】
一般的に、重合性成分としては、エチレン性不飽和モノマー、オリゴマー、及び１つ又は複数のエチレン性不飽和基を有するポリマーが挙げられる。好適な化合物は、少なくとも１つのエチレン性不飽和結合を含有しかつ付加重合可能である。このようなラジカル重合可能な化合物としては、モノ−、ジ−又はポリ−（メタ）アクリレート（即ち、アクリレート及びメタクリレート）（例えば、メチル（メタ）アクリレート、エチルアクリレート、イソプロピルメタクリレート、ｎ−ヘキシルアクリレート、ステアリルアクリレート、アリルアクリレート、グリセロールトリアクリレート、エチレングリコールジアクリレート、ジエチレングリコールジアクリレート、トリエチレングリコールジメタクリレート、１，３−プロパンジオールジ（メタ）アクリレート、トリメチロールプロパントリアクリレート、１，２，４−ブタントリオールトリメタクリレート、１，４−シクロヘキサンジオールジアクリレート、ペンタエリスリトールテトラ（メタ）アクリレート、ソルビトールヘキサアクリレート、テトラヒドロフルフリル（メタ）アクリレート、ビス［１−（２−アクリロキシ）］−ｐ−エトキシフェニルジメチルメタン、ビス［１−（３−アクリロキシ−２−ヒドロキシ）］−ｐ−プロポキシフェニルジメチルメタン、エトキシ化ビスフェノールＡジ（メタ）アクリレート、及びトリスヒドロキシエチル−イソシアヌレートトリメタクリレート）と、（メタ）アクリルアミド（即ち、アクリルアミド及びメタクリルアミド）（例えば（メタ）アクリルアミド、メチレンビス−（メタ）アクリルアミドと、ジアセトン（メタ）アクリルアミド）と、ウレタン（メタ）アクリレート、ポリエチレングリコールのビス−（メタ）アクリレート（好ましくは、分子量２００〜５００）、米国特許第４，６５２，２７４号（Ｂｏｅｔｔｃｈｅｒら）に記載されているような、アクリレート化されたモノマーの共重合可能な混合物、米国特許第４，６４２，１２６号（Ｚａｄｏｒら）に記載されているような、アクリレート化されたオリゴマー、及び米国特許第４，６４８，８４３号（Ｍｉｔｒａ）米国特許番号に開示されているもののような、ポリ（エチレン部が不飽和の）カルバモイルイソシアヌレート、並びにビニル化合物（例えばスチレン、ジアリルフタレート、ジビニルサクシネート、ジビニルアジペート及びジビニルフタレート）、が挙げられる。他の好適なフリーラジカル重合可能な化合物としては、例えば、ＷＯ  ００／３８６１９（Ｇｕｇｇｅｎｂｅｒｇｅｒら）、ＷＯ  ０１／９２２７１（Ｗｅｉｎｍａｎｎら）、ＷＯ  ０１／０７４４４（Ｇｕｇｇｅｎｂｅｒｇｅｒら）、ＷＯ  ００／４２０９２（Ｇｕｇｇｅｎｂｅｒｇｅｒら）に開示されているようなシロキサン官能性（メタ）アクリレート、及び例えば、米国特許第５，０７６，８４４号（Ｆｏｃｋら）、米国特許第４，３５６，２９６号（Ｇｒｉｆｆｉｔｈら）、欧州特許第０３７３  ３８４号（Ｗａｇｅｎｋｎｅｃｈｔら）、欧州特許第０２０１  ０３１号（Ｒｅｉｎｅｒｓら）、並びに欧州特許第０２０１  ７７８号（Ｒｅｉｎｅｒｓら）に開示されているようなフルオロポリマー−官能性（メタ）アクリレートが挙げられる。好ましくは、重合性成分は、���つ又は複数のアクリレートモノマーを含む。所望する場合、２つ以上のラジカル重合可能な化合物の混合物を用いることができる。
【００７７】
特定の実施形態では、二部分型重合性組成物は２つの重合性成分、例えば熱硬化性成分（例えばポリウレア、ポリウレタン、又はエポキシ熱硬化性樹脂）などの第１の重合性成分と、重合性アクリレート成分などの第２の重合性成分とを含む。重合性アクリレート成分は、１つ又は複数のアクリレート又はメタクリレートモノマーを含む任意の重合性アクリレート成分であってよい。かかる実施形態では、重合性成分の一方は少なくとも１つのトリオルガノボラン−アミン錯体を有する第１の部分に含まれ、もう一方は酸性化ナノ粒子を有する第２の部分内の重合性成分である。
【００７８】
二重硬化システムの成分は独立して重合して、硬化した材料（例えば基材上のコーティング剤）を形成する。熱硬化性成分は重合して、アミンとイソシアネートとの自発反応によって、例えば、ポリウレアを形成し得る。アクリレート成分は、重合してアクリルホモポリマー又はコポリマーを形成し得る。アクリルポリマーは架橋しても架橋しなくてもよい。硬化される材料内の熱硬化性樹脂及び熱硬化性アクリルポリマーは、互いに化学結合し得る（例えば、熱硬化性成分及びアクリレート成分の両方に反応性の化合物を組成物中に添加することによって）か、又は成分が互いに化学結合しない相互侵入高分子網目（ＩＰＮ）を形成し得る。
【００７９】
一つの例示的実施形態では、二部分型重合性組成物は、重合して、ポリウレア（ポリアミン成分とポリイソシアネート成分との自発反応により）及びポリアクリレート（１つ又は複数のアクリレートモノマーの重合により）を形成し得る二部分系である。本実施形態では、第１の部分はポリアミン成分及びオルガノボラン−アミン錯体を含み、第２の部分はポリイソシアネート成分及び１つ又は複数のアクリレートモノマーを含む。２つの部分が混合されると、ポリアミン成分とポリイソシアネート成分とが自然に反応してポリウレアを形成し得、続いて遊離したトリオルガノボランが反応して１つ又は複数のアクリレートモノマーの重合を開始し得る。一般的に、かかる系は、２つの硬化性成分が、各成分の化学的性質を制御することによって硬度及び可撓性といった硬化材料の物理特性を制御又は改質する方法を提供する点で、従来のポリウレア、ポリウレタン、エポキシ、又はアクリレートコーティングに勝る利点を有する。
【００８０】
［代表的実施形態］
実施形態１は、（ａ）構造Ｚ−ＮＨＲ１−Ｂ（Ｒ２）３を有する少なくとも１つのトリオルガノボラン−アミン錯体を含む第１の部分であって、式中、（ｉ）Ｚは有機基であり、（ｉｉ）Ｒ１はＨ又は有機基であり、（ｉｉｉ）各Ｒ２は独立して、炭素原子を介してホウ素原子に結合する有機基である、第１の部分、並びに、（ｂ）重合性成分と、酸基を含む複数の酸性化ナノ粒子と、を含む第２の部分であって、前記各酸性化ナノ粒子は無機コア及び酸基を含み、酸基は、酸安定化剤、有機基を介して無機コアと共有結合した酸基、又はこれらの組み合わせから構成される、第２の部分を含む、二部分型重合性組成物である。
【００８１】
実施形態２は、前記複数の酸性化ナノ粒子が酸安定化剤を含む、実施形態１に記載の二部分型重合性組成物である。
【００８２】
実施形態３は、前記酸安定化剤がカルボン酸を含む、実施形態１又は２に記載の二部分型重合性組成物である。
【００８３】
実施形態４は、前記酸安定化剤が、（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される、実施形態１〜３のいずれか１つに記載の二部分型重合性組成物である。
【００８４】
実施形態５は、前記酸安定化剤が酢酸、ギ酸、プロパン酸、ブタン酸、安息香酸、シュウ酸、サリチル酸、マロン酸、コハク酸、グルタル酸、アジピン酸、マレイン酸、フマル酸、フタル酸、イソフタル酸、及びテレフタル酸からなる群から選択される、実施形態１〜４のいずれか１つに記載の二部分型重合性組成物である。
【００８５】
実施形態６は、前記酸安定化剤が前記無機コアの表面との水素結合相互作用を含む、実施形態１〜５のいずれか１つに記載の二部分型重合性組成物である。
【００８６】
実施形態７は、前記複数の酸性化ナノ粒子が前記酸基の５０重量％以下の量の遊離酸を含む、実施形態１〜６のいずれか１つに記載の二部分型重合性組成物である。
【００８７】
実施形態８は、有機基を介して前記無機コアと共有結合した前記酸基が、化学構造−ＡＹｎを有し、式中、（ｉ）Ａが（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、（ｉｉ）Ｙがスルホン酸、カルボン酸、又はホスホン酸であり、（ｉｉｉ）ｎが１又は２である、実施形態１に記載の二部分型重合性組成物である。
【００８８】
実施形態９は、前記共有結合した酸基が、スルホン酸基、カルボン酸基、ホスホン酸基、又はこれらの組み合わせを含む、実施形態１〜８のいずれか１つに記載の二部分型重合性組成物である。
【００８９】
実施形態１０は、前記共有結合した酸基が、（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、又はこれらの組み合わせによって提供される、実施形態１〜９のいずれか１つに記載の二部分型重合性組成物である。
【００９０】
実施形態１１は、前記無機コアが前記無機コアの表面に共有結合した少なくとも１つの疎水性基を含む、実施形態１〜１０のいずれか１つに記載の二部分型重合性組成物である。
【００９１】
実施形態１２は、前記少なくとも１つの疎水性基が、（Ｃ３〜Ｃ１６）アルキル基、（Ｃ６〜Ｃ１４）アリール基、シクロアルキル基、又はこれらの組み合わせを含む、実施形態１１に記載の二部分型重合性組成物である。
【００９２】
実施形態１３は、前記無機コアが無機酸化物コアを含む、実施形態１〜１２のいずれか１つに記載の二部分型重合性組成物である。
【００９３】
実施形態１４は、前記無機コアが、ジルコニア、チタニア、シリカ、セリア、アルミナ、酸化鉄、バナジア、酸化ゲルマニウム、酸化亜鉛、アンチモン酸化物、酸化スズ、又はアルミナシリカを含む、実施形態１〜１２のいずれか１つに記載の二部分型重合性組成物である。
【００９４】
実施形態１５は、前記無機コアがジルコニア、シリカ、又はアルミナを含む、実施形態１〜１４のいずれか１つに記載の二部分型重合性組成物である。
【００９５】
実施形態１６は、前記無機コアがシリカを含む、実施形態１〜１５のいずれか１つに記載の二部分型重合性組成物である。
【００９６】
実施形態１７は、Ｚが１〜３０の炭素原子を有する一価有機基である、実施形態１〜１６のいずれか１つに記載の二部分型重合性組成物である。
【００９７】
実施形態１８は、Ｒ１がＨ、アルキル基、アリール基、シクロアルキル基、又はこれらの組み合わせである、実施形態１〜１７のいずれか１つに記載の二部分型重合性組成物である。
【００９８】
実施形態１９は、Ｒ１がメチル、エチル、ｎ−プロピル、−ＣＨ２−フェニル、又は−ＣＨ２−シクロヘキシルである、実施形態１〜１８のいずれか１つに記載の二部分型重合性組成物である。
【００９９】
実施形態２０は、各Ｒ２が独立してアルキル基、アリール基、シクロアルキル基、又はこれらの組み合わせである、実施形態１〜１９のいずれか１つに記載の二部分型重合性組成物である。
【０１００】
実施形態２１は、（ａ）Ｚが１〜２０の炭素原子を有する有機基であり、（ｂ）Ｒ１がＨ又は（Ｃ１〜Ｃ６）アルキル基又は（Ｃ４〜Ｃ８）シクロアルキル基であり、（ｃ）各Ｒ２が独立して（Ｃ１〜Ｃ２０）アルキル基、（Ｃ４〜Ｃ８）シクロアルキル基、（Ｃ６〜Ｃ１４）アル（Ｃ１〜Ｃ１０）アルキル基、又は（Ｃ１〜Ｃ１０）アルク（Ｃ６〜Ｃ１４）アリール基である、実施形態１〜１８のいずれか１つに記載の二部分型重合性組成物である。
【０１０１】
実施形態２２は、（ａ）Ｚが１〜３の炭素原子を有する有機基であり、（ｂ）Ｒ１がＨであり、（ｃ）各Ｒ２が独立して（Ｃ１〜Ｃ６）アルキル基である、実施形態１〜１９のいずれか１つに記載の二部分型重合性組成物である。
【０１０２】
実施形態２３は、ポリマーを作製する方法であって、（ａ）化学構造Ｚ−ＮＨＲ１−Ｂ（Ｒ２）３を有する少なくとも１つのトリオルガノボラン−アミン錯体を含む第１の部分を提供することであって、式中、（ｉ）Ｚは有機基であり、（ｉｉ）Ｒ１はＨ又は有機基であり、（ｉｉｉ）各Ｒ２は独立して、炭素原子を介してホウ素原子に結合する有機基である、第１の部分を提供することと、（ｂ）重合性成分と、酸基を含む複数の酸性化ナノ粒子と、を含む第２の部分を提供することであって、前記各酸性化ナノ粒子が無機コア及び酸基を含み、前記酸基としては、酸安定化剤、有機基を介して前記無機コアと共有結合した酸基、又はこれらの組み合わせが挙げられる、第２の部分を提供することと、（ｃ）前記第１の部分と前記第２の部分とを組み合わせることと、を含む、ポリマーを作製する方法である。
【０１０３】
実施形態２４は、前記組み合わせることが、前記第１の部分及び前記第２の部分を組み合わせて、前記第１の部分及び前記第２の部分の混合物を形成することを更に含む、実施形態２３に記載の方法である。
【０１０４】
実施形態２５は、前記混合物を反応させてポリマーを形成することを更に含む、実施形態２４に記載の方法である。
【０１０５】
実施形態２６は、前記第１の部分を提供することが、前記第１の部分を分配カートリッジの第１のチャンバに充填することを含み、前記第２の部分を提供することが、前記第２の部分を前記分配カートリッジの第２のチャンバに充填することを含む、実施形態２３〜２５のいずれか１つに記載の方法である。
【０１０６】
実施形態２７は、前記分配カートリッジの前記第１のチャンバと前記第２のチャンバの内容物とを１つの容器内に分配することを更に含む、実施形態２６に記載の方法である。
【０１０７】
実施形態２８は、前記第１の部分と前記第２の部分とを前記容器内で混合して、前記第１の部分及び前記第２の部分の混合物を形成することを更に含む、実施形態２７に記載の方法である。
【０１０８】
実施形態２９は、前記混合物を基材上にコーティングする工程を更に含む、実施形態２４又は２８に記載の方法である。
【０１０９】
実施形態３０は、前記重合性成分が１つ又は複数のアクリレートモノマーを含む、実施形態２３〜２９のいずれか１つに記載の方法である。
【０１１０】
実施形態３１は、前記複数の酸性化ナノ粒子が酸安定化剤を含む、実施形態２３〜３０のいずれか１つに記載の方法である。
【０１１１】
実施形態３２は、前記酸安定化剤が、（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される、実施形態２３〜３１のいずれか１つに記載の方法である。
【０１１２】
実施形態３３は、前記酸安定化剤が、前記無機コアの表面との水素結合相互作用を含む、実施形態２３〜３２のいずれか１つに記載の方法である。
【０１１３】
実施形態３４は、前記複数の酸性化ナノ粒子が、前記酸基の５０重量％以下の量の遊離酸を含む、実施形態２３〜３３のいずれか１つに記載の方法である。
【０１１４】
実施形態３５は、前記有機基を介して前記無機コアと共有結合した前記酸基が、化学構造−ＡＹｎを有し、式中、（ｉ）Ａが（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、（ｉｉ）Ｙがスルホン酸、カルボン酸、又はホスホン酸であり、（ｉｉｉ）ｎが１又は２である、実施形態２３〜３４のいずれか１つに記載の方法である。
【０１１５】
実施形態３６は、前記共有結合した酸基が、スルホン酸基、カルボン酸基、ホスホン酸基、又はこれらの組み合わせを含む、実施形態２３〜３４のいずれか１つに記載の方法である。
【０１１６】
実施形態３７は、前記共有結合した酸基が、（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、及びこれらの組み合わせによって提供される、実施形態２３〜３４のいずれか１つに記載の方法である。
【実施例】
【０１１７】
本開示の目的及び利点を、以下の実施例によって更に例示するが、これらの実施例で列挙される特定の材料及びその量並びに他の諸条件及び詳細によって、本開示が不当に制限されるものではない。
【０１１８】
以下の実施例は、あくまで説明を目的としたものであって、付属の特許請求の範囲をいかなる意味においても限定することを目的とするものではない。実施例における部、百分率、比等は全て、特に記載しない限り、重量基準である。用いられる単位の略語には、ｈ＝時間、ｇｍ＝グラム、ｗｔ＝重量、ｃｍ＝センチメートルが含まれる。特に明記しない限り、材料はＳｉｇｍａ−Ａｌｄｒｉｃｈ（Ｓｔ．Ｌｏｕｉｓ，ＭＯ）から入手したものである。
【０１１９】
調製例１
マグネチックスターラー、温度計、及び還流冷却器を備えた５００ｍＬの三つ口丸底フラスコに、シリカの水性分散液（１００グラム、Ｎａｌｃｏ  ２３２６）（Ｎａｌｃｏ  Ｃｏｍｐａｎｙ（Ｎａｐｅｒｖｉｌｌｅ，ＩＬ）から入手した）及び３−（トリヒドロキシシリル）−１−プロパンスルホン酸の水溶液（１２．０６グラム）（Ｇｅｌｅｓｔ  Ｉｎｃ（Ｍｏｒｒｉｓｖｉｌｌｅ，ＰＡ）から入手）を投入した。フラスコを油浴に置き、混合物を撹拌して５０℃で一晩加熱した。続いて混合物をガラス皿に注ぎ、１００℃の熱風乾燥器内で乾燥して生成物を得た。
【０１２０】
調製例２
米国特許出願公開第２０１００２７６３７４号に記載の方法に従って調製された酸安定化ジルコニアゾルをガラス皿に注ぎ、１００℃のオーブン内で乾燥して粉末を得た。
【０１２１】
（実施例１）
ガラス小瓶に１０グラムの、メチルメタクリレート（５５．９重量％）と、メチルメタクリレートコポリマー（２５．２重量％、ＥＬＶＡＣＩＴＥ  ２０１３（Ｌｕｃｉｔｅ  Ｉｎｔｅｒｎａｔｉｏｎａｌ（Ｃｏｒｄｏｖａ，ＴＮ）から入手））と、二酸化チタン（１８．９重量％、Ｔｉ−ＰＵＲＥ  Ｒ−９６０（Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）から入手可能）と、の混合物を投入した。調製例１に記載されたスルホン酸改質シリカナノ粒子（１．０グラム）を、前記混合物に撹拌しながら投入した。続いて、トリ−ｎ−ブチルボランと３−メトキシプロピルアミンとの錯体（０．０９グラム、ＴＮＢＢ−ＭＯＰＡ（ＢＡＳＦ（Ｅｖａｎｓ  Ｃｉｔｙ，ＰＡ）から入手）を混合物に添加した。へらを用いて混合物を撹拌すると、次第に粘着性が増加してきた。約１．５時間後の混合物は固体であった。
【０１２２】
（実施例２）
ガラス小瓶に１３．８グラムの、メチルメタクリレート（５５．９重量％）と、メチルメタクリレートコポリマー（２５．２重量％、ＥＬＶＡＣＩＴＥ  ２０１３（Ｌｕｃｉｔｅ  Ｉｎｔｅｒｎａｔｉｏｎａｌ（Ｃｏｒｄｏｖａ，ＴＮ）から入手））と、二酸化チタン（１８．９重量％、Ｔｉ−ＰＵＲＥ  Ｒ−９６０（Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）から入手可能）と、の混合物を投入した。調製例１に記載されたスルホン酸改質シリカナノ粒子（５．２グラム）を、前記混合物に撹拌しながら投入した。続いて、トリエチルボランと１，３−ジアミノプロパンとの錯体（０．０９グラム、ＴＥＢ−ＤＡＰ（ＢＡＳＦ（Ｅｖａｎｓ  Ｃｉｔｙ，ＰＡ）から入手）を混合物に添加した。粘性の混合物をシリコーンコーティングされたポリエステル剥離ライナーにコーティングした。約４０分後、コーティング剤は重合され、硬質かつ脆性であった。
【０１２３】
（実施例３〜６）
個々のガラス小瓶に４ｍＬのメチルメタクリレートを投入した。続いて秤量した量の調製例１のスルホン酸改質シリカナノ粒子をメチルメタクリレート（実施例３では０．１１グラム、実施例４では０．５１グラム、実施例５では０．９８グラム、実施例６では２．１６グラム）に撹拌しながら投入した。続いて、トリ−ｎ−ブチルボランと３−メトキシプロピルアミンとの錯体（０．０２ｍＬ、ＴＮＢＢ−ＭＯＰＡ（ＢＡＳＦ（Ｅｖａｎｓ  Ｃｉｔｙ，ＰＡ）から入手）を瓶内の各混合物に添加した。へらを用いて各混合物を短時間撹拌した。各混合物の粘度の変化、メチルメタクリレートの重合量の定性的測定を、各瓶を傾けて混合物を経時的に観察することで監視した。実施例３〜６のそれぞれの混合物の粘度は経時的に増加した。ＴＮＢＢ−ＭＯＰＡの添加後の様々な時間における相対粘度は実施例６＞実施例５＞実施例４＞実施例３であった。各混合物は重合して固体となった。
【０１２４】
（実施例７〜８）
個々のガラス小瓶に４ｍＬのメチルメタクリレートを投入した。調製例１のスルホン酸改質シリカナノ粒子（２．０７グラム）を各瓶に添加して、前記モノマーと撹拌した。実施例７では、続いて０．４ｍＬのトリ−ｎ−ブチルボランと３−メトキシプロピルアミンとの錯体（ＴＮＢＢ−ＭＯＰＡ（ＢＡＳＦ（Ｅｖａｎｓ  Ｃｉｔｙ，ＰＡ）から入手）を瓶内の混合物に添加した。実施例８では、０．６ｍＬのＴＮＢＢ−ＭＯＰＡを瓶内の混合物に添加した。へらを用いて各混合物を撹拌すると、１０分以内に各瓶内のモノマーは重合して、硬質なポリマーが得られた。
【０１２５】
（実施例９）
２−エチルヘキシルアクリレート（１．０グラム）、調製例１のスルホン酸改質シリカナノ粒子（０．３グラム）、及びトリ−ｎ−ブチルボランと３−メトキシプロピルアミンとの錯体（０．２グラム、ＴＮＢＢ−ＭＯＰＡ（ＢＡＳＦ（Ｅｖａｎｓ  Ｃｉｔｙ，ＰＡ）から入手）を小皿内で一緒に撹拌した。アクリレートモノマーは重合して固体となった。
【０１２６】
（実施例１０）
ガラス小瓶に、ヘキサンジオールジアクリレート（ＳＲ２３８（Ｓａｒｔｏｍｅｒ  ＵＳＡ  ＬＬＣ（Ｅｘｔｏｎ，ＰＡ）から入手）を４．０ｍＬ、及び調製例２の乾燥した酸安定化ジルコニアゾルを１．２７グラム投入した。トリ−ｎ−ブチルボランと３−メトキシプロピルアミンとの錯体（０．０６グラム、ＴＮＢＢ−ＭＯＰＡ（ＢＡＳＦ（Ｅｖａｎｓ  Ｃｉｔｙ，ＰＡ）から入手）を前記小瓶に添加して、へらを用いて前記混合物を撹拌した。混合物の粘度は増加し、アクリレートモノマーは重合して５分以内に固体となった。
【０１２７】
本明細書中に引用される特許、特許文献、及び刊行物の完全な開示は、参照によりそれぞれが個々に組み込まれたかの如くその全体が本明細書に組み込まれる。当業者には、本開示の範囲及び趣旨を逸脱することのない、本開示に対する様々な修正及び変更が明らかであろう。本開示は、本明細書に記載した具体例及び実施例によって不当に制限されるものではないこと、そしてかかる実施例及び実施形態は、以下のような本明細書に記載の請求項によってのみ制限されるように意図された本開示の範囲内の単なる例示として示されることを理解されたい。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
（ａ）化学構造Ｚ−ＮＨＲ１−Ｂ（Ｒ２）３を有する少なくとも１つのトリオルガノボラン−アミン錯体を含む第１の部分であって、式中、
（ｉ）Ｚが有機基であり、
（ｉｉ）Ｒ１がＨ又は有機基であり、
（ｉｉｉ）各Ｒ２が独立して、炭素原子を介してホウ素原子に結合する有機基である第１の部分、並びに
（ｂ）重合性成分と、酸基を含む複数の酸性化ナノ粒子と、を含む第２の部分であって、前記酸性化ナノ粒子のそれぞれが無機コア及び酸基を含み、前記酸基は、酸安定化剤、有機基を介して前記無機コアと共有結合した酸基、又はこれらの組み合わせから構成される、第２の部分を含む、二部分型重合性組成物。
【請求項２】
前記酸安定化剤が、（Ｃ１〜Ｃ４）モノカルボン酸、（Ｃ２〜Ｃ６）ジカルボン酸、（Ｃ６〜Ｃ１４）アリールカルボン酸、及びこれらの組み合わせからなる群から選択される、請求項１に記載の二部分型重合性組成物。
【請求項３】
前記酸安定化剤が、酢酸、ギ酸、プロパン酸、ブタン酸、安息香酸、シュウ酸、サリチル酸、マロン酸、コハク酸、グルタル酸、アジピン酸、マレイン酸、フマル酸、フタル酸、イソフタル酸、及びテレフタル酸からなる群から選択される、請求項１又は２に記載の二部分型重合性組成物。
【請求項４】
前記酸安定化剤が前記無機コアの表面との水素結合相互作用を含む、請求項１〜３のいずれか１項に記載の二部分型重合性組成物。
【請求項５】
有機基を介して前記無機コアと共有結合した前記酸基が、化学構造−ＡＹｎを有し、式中、
（ｉ）Ａが（Ｃ１〜Ｃ１６）アルキレン基、（Ｃ１〜Ｃ１６）ヘテロアルキレン基、（Ｃ６〜Ｃ１４）アリール基、（Ｃ６〜Ｃ１４）シクロアルキル基、又はこれらの組み合わせであり、
（ｉｉ）Ｙはスルホン酸、カルボン酸、又はホスホン酸であり、
（ｉｉｉ）ｎは１又は２である、請求項２に記載の二部分型重合性組成物。
【請求項６】
前記共有結合した酸基が、（Ｃ２〜Ｃ１６）モノカルボン酸、（Ｃ２〜Ｃ１６）ジカルボン酸、（Ｃ６〜Ｃ１４）アリールカルボン酸、（Ｃ２〜Ｃ１６）モノスルホン酸、（Ｃ２〜Ｃ１６）ジスルホン酸、（Ｃ６〜Ｃ１４）アリールスルホン酸、（Ｃ２〜Ｃ１６）モノホスホン酸、（Ｃ２〜Ｃ１６）ジホスホン酸、（Ｃ６〜Ｃ１４）アリールホスホン酸、及びこれらの組み合わせによって提供される、請求項１〜５のいずれか１項に記載の二部分型重合性組成物。
【請求項７】
前記無機コアがジルコニア、シリカ、又はアルミナを含む、請求項１〜６のいずれか１項に記載の二部分型重合性組成物。
【請求項８】
ポリマーを作製する方法であって
（ａ）化学構造Ｚ−ＮＨＲ１−Ｂ（Ｒ２）３を有する少なくとも１つのトリオルガノボラン−アミン錯体を含む第１の部分を提供することであって、式中、
（ｉ）Ｚが有機基であり、
（ｉｉ）Ｒ１がＨ又は有機基であり、
（ｉｉｉ）各Ｒ２が独立して、炭素原子を介してホウ素原子に結合する有機基である、第１の部分を提供することと、
（ｂ）重合性成分と、酸基を含む複数の酸性化ナノ粒子と、を含む第２の部分を提供することであって、前記酸性化ナノ粒子のそれぞれが無機コア及び酸基を含み、前記酸基としては、酸安定化剤、有機基を介して前記無機コアと共有結合した酸基、又はこれらの組み合わせが挙げられる、第２の部分を提供することと、
（ｃ）前記第１の部分と前記第２の部分とを組み合わせることと、を含む、方法。
【請求項９】
前記組み合わせることが、前記第１の部分と前記第２の部分とを混合して、前記第１の部分と前記第２の部分との混合物を形成することを更に含む、請求項８に記載の方法。
【請求項１０】
前記混合物を反応させてポリマーを形成することを更に含む、請求項９に記載の方法。
【国際調査報告】
2016525581.tif 000004
2016525581.tif 000005